Procédé pour réduire l’adhérence ultérieure de corps étrangers sur la surface d’un substrat (1, 1’) métallique, comprenant la succession des étapes suivantes : a) fournir un substrat (1, 1’) métallique sur la surface duquel doit être réduite l’adhérence ultérieure de corps étrangers, b) appliquer sur la surface dudit substrat (1, 1’) métallique de l’eau à température comprise entre 80°C et 160°C, c) appliquer sur la surface dudit substrat (1, 1’) métallique une solution dans laquelle est dissout un acide gras, d) sécher ledit substrat (1, 1’). Procédé selon la revendication 1, caractérisé en ce que l’étape b) est réalisée par un trempage du substrat (1, 1’) métallique dans l’eau, de préférence pendant une durée comprise entre 1 et 2 minutes. Procédé selon la revendication 1, caractérisé en ce que l’étape b) est réalisée par pulvérisation de l’eau sous pression sur la surface dudit substrat (1, 1’) métallique, l’eau étant de préférence à une température supérieure à 100°C. Procédé selon l’une quelconque des revendications 1 à 3, caractérisé en ce que l’étape c) est réalisée par un trempage du substrat (1, 1’) métallique dans une solution comprenant un acide gras dissout dans un solvant organique, de préférence pendant une durée comprise entre 1 seconde et 120 secondes, encore plus préférentiellement entre 2 secondes et 15 secondes. Procédé selon l’une quelconque des revendications 1 à 3, caractérisé en ce que l’étape c) est réalisée par pulvérisation sur ledit substrat (1, 1’) métallique de ladite solution comprenant un acide gras dissout dans un solvant organique, de préférence pendant une durée comprise entre 1 seconde et 120 secondes, encore plus préférentiellement entre 2 secondes et 15 secondes. Procédé selon l’une quelconque des revendications 1 à 5, caractérisé en ce que l’acide gras est choisi parmi le groupe comprenant l’acide laurique, l’acide myristique, l’acide palmitique et l’acide stéarique. Procédé selon l’une quelconque des revendications 1 à 6, caractérisé en ce que l’acide gras est l’acide stéarique. Procédé selon l’une quelconque des revendications 1 à 7, caractérisé en ce que l’acide gras présente dans le solvant organique une concentration supérieure ou égale à 6 g/L, de préférence comprise entre 10 g/L et 18 g/L. Procédé selon l’une quelconque des revendications 1 à 8, caractérisé en ce que le solvant organique est l’heptane ou l’éthanol, de préférence l’éthanol. Procédé selon l’une quelconque des revendications 1 à 9, caractérisé en ce que les étapes b) et c) se succèdent sans étape intermédiaire. Procédé selon l’une quelconque des revendications 1 à 10, caractérisé en ce que, lors l’étape d), le substrat (1, 1’) est laissé à l’air libre pour sécher, sans essuyage. Procédé selon l’une quelconque des revendications 1 à 11, caractérisé en ce que ledit procédé est constitué des étapes a) à d). Utilisation du procédé selon l’une quelconque des revendications 1 à 12, caractérisé en ce que le substrat (1, 1’) métallique est en aluminium ou en un alliage d’aluminium. Utilisation du procédé selon l’une quelconque des revendications 1 à 12, pour la réduction de l’adhérence ultérieure du béton ou de la laitance de béton (2) sur un substrat (1, 1’) métallique, ledit substrat (1, 1’) métallique étant de préférence en aluminium ou en un alliage d’aluminium. Utilisation du procédé selon l’une quelconque des revendications 1 à 12, pour la réduction de l’adhérence ultérieure de corps étrangers se déposant par fouling sur un substrat (1, 1’) métallique destiné à être au moins partiellement immergé, ledit substrat (1, 1’) métallique étant de préférence en aluminium ou en un alliage d’aluminium. Utilisation du procédé selon l’une quelconque des revendications 1 à 12, pour la réduction de l’adhérence ultérieure du givre ou de la glace se déposant sur un substrat (1, 1’) métallique, ledit substrat (1, 1’) métallique étant de préférence en aluminium ou en un alliage d’aluminium.